플라스크 용액 온도 를 80 ~ 90 ℃ 로 올린 후 , 2 - 에틸 헥 실아 크릴 레이트 431 . 88 g ( JUNSEI 사 , 7 A 2150 ) , 하이드 록 시에 틸 메타크릴 레이트 60 g ( SAMCHUN 사 , 03120 ) , 하이드 록 시에 틸 아크릴 레이트 60 g ( JUNSEI 사 , 10132 - 0480 ) , 글리 시 딜 메타크릴 레이트 30 g ( SAMCHUN 사 , E 10780 ) , 트라이 플루오르 메틸 메타크릴 레이트 모노머 18 g [ 3 part 중량 비 ] 과 벤조일 퍼 옥사이드 0 . 12 g 과 혼합액 을 제조 한 다음 , 혼합액 을 드롭 핑 판넬 을 사용 하 여 80 ∼ 100 ℃ 에서 3 시간 동안 적하 하 였 다 .